(57)【要約】プラスチック物品に薬剤を含浸させる方法を開示する。従って、プラスチック物品の表面の少なくとも一部を、（ｉ）少なくとも一種類の薬剤；（ｉｉ）水；（ｉｉｉ）少なくとも一種類の以下の一般式Ｉ2009535480.tif 000007（式中、Ｒ１は直鎖または分枝Ｃ１〜Ｃ１８アルキル、ベンジル、ベンゾイルおよびフェニルからなる群から選択される基であり、Ｒ２はＲ１またはＨであり、ｎは２、３または４であり、かつｍは１〜３５である。）のキャリア；並びに（ｉｖ）ジオール、を含む処理組成物と接触させる。
2009535480.tif 000002
【特許請求の範囲】
【請求項１】
（ａ）熱可塑性ポリマーおよび熱硬化性ポリマーから選択される少なくとも一種類のポリマーを含有するプラスチック物品を提供する工程；
（ｂ）前記プラスチック物品の表面の少なくとも一部を
（ｉ）少なくとも一種類の薬剤、
（ｉｉ）水、
（ｉｉｉ）式Ｉ
【化１】
2009535480.tif 000006
（式中、Ｒ１は、直鎖または分枝Ｃ１〜Ｃ１８アルキル、ベンジル、ベンゾイルおよびフェニルからなる群から選択される基であり、Ｒ２は、Ｒ１またはＨであり、ｎは、２、３または４であり、ｍは、１〜３５である。）
の少なくとも一種類のキャリア、および
（ｉｖ）直鎖および分枝Ｃ２〜Ｃ２０脂肪族ジオール、環に炭素原子を５〜８個有する脂環式ジオール、および芳香族ジオールからなる群から選択される少なくとも一種類のジオール
を含有する処理組成物と接触させる工程；
（ｃ）少なくとも処理プラスチック物品を生成するのに充分な時間、前記プラスチック物品の部分を前記処理組成物と接触させ続ける工程；並びに
（ｄ）前記処理プラスチック物品を前記処理組成物から取り外す工程
を包含する、プラスチック物品の処理方法。
【請求項２】
前記処理組成物を２５〜９９℃の温度に保持する、請求項１に記載の方法。
【請求項３】
前記接触させる工程がディップによる、請求項１に記載の方法。
【請求項４】
前記接触させる工程が、吹付塗、流し塗および回転塗の少なくとも一種類による、請求項１に記載の方法。
【請求項５】
前記熱可塑性ポリマーが、（コ）ポリエステル、（コ）ポリカーボネート、ポリエステルポリカーボネートコポリマー、アクリロニトリル−ブタジエン−スチレンコポリマー、ポリアミド、ポリウレタン、ポリアルキル（メタ）アクリレート、ポリビニルアルコール、ポリブタジエンゴム、ゴムニトリル、ＥＰＤＭ、ポリシロキサン、および（コ）ポリスチレンからなる群から選択されるメンバーである、請求項１に記載の方法。
【請求項６】
Ｒ１がＣ１〜Ｃ１８アルキルであり、Ｒ２がＣ１〜Ｃ１８アルキルまたはＨであり、かつｎが２である、請求項１に記載の方法。
【請求項７】
Ｒ１がｎ−ブチル、ｉ−ブチルまたはｔ−ブチルであり、かつＲ２がｎ−ブチル、ｉ−ブチル、ｔ−ブチルまたはＨである、請求項６に記載の方法。
【請求項８】
前記ジオールが、ジエチレングリコール、トリエチレングリコール、テトラエチレングリコールおよびペンタエチレングリコールからなる群から選択される少なくとも一つのメンバーである、請求項１に記載の方法。
【請求項９】
前記ジオールがジエチレングリコールである、請求項８に記載の方法。
【請求項１０】
Ｒ１がＣ１〜Ｃ１８アルキルであり、Ｒ２がＨであり、ｎが２でありかつｍが１である、請求項８に記載の方法。
【請求項１１】
Ｒ１が、ｎ−ブチル、ｉ−ブチルまたはｔ−ブチルである、請求項１０に記載の方法。
【請求項１２】
前記プラスチック物品が、スタティックダイ、フォトクロミックダイ、顔料、微小球および金属フレークの少なくとも一種類を含有する、請求項１に記載の方法。
【請求項１３】
前記プラスチック物品を成形する、請求項１に記載の方法。
【請求項１４】
前記プラスチック物品がフィルムである、請求項１に記載の方法。
【請求項１５】
前記プラスチック物品がシートである、請求項１に記載の方法。
【請求項１６】
前記処理組成物が更に界面活性剤を含む、請求項１に記載の方法。
【発明の詳細な説明】
【技術分野】
【０００１】
本発明は、プラスチック物品の処理方法、より詳細には、成形物品の特性を変性する方法に関する。
【背景技術】
【０００２】
処理プラスチック物品（例えば、性能強化添加剤を含む）は、物品を製造するポリマー材料中に添加剤を直接（例えば、配合によって）組み込むことによって製造され得る。そのような直接（またはバルク）組み込み法は、実質的に添加剤がバルクプラスチック物品全体に分散されることをもたらす。
【０００３】
性能強化添加剤、例えば紫外線安定剤（吸収剤）、および変性剤、例えば薬剤、は、通常高価であり、従ってプラスチック物品中に組み込まれる量を最小化すると同時に充分なレベルの性能を保持することが望ましい。直接組み込み法は、使用される性能強化添加剤がプラスチック物品全体に分配されるので、使用される性能強化添加剤の量を最小化することに関してはあまり適していない。直接混和法でバルクプラスチック物品全体の性能強化添加剤の量を減らすことは、その表面における当量減少をもたらし、表面では、表面と環境（例えば、光、酸素、金型の内部表面および／または薬剤の場合、体液）との相互作用のために通常、性能強化剤が最も必要とされる。結果として、直接組み込み法において性能強化添加剤または変性剤の量が減らされすぎると、プラスチック物品の物理特性または薬剤の効果は、通常、犠牲にされる。加えて、多くの性能強化添加剤および変性剤は、高温に敏感である。従って、添加剤をポリマー材料に溶融混合するのに必要とされる高い温度は、添加剤が分解し、性能強化特性および変性特性を失うことを生じ得る。一方、これらの感温性添加剤をポリマー材料に導入する低温手段は、種々のポリマー材料において有用な添加剤の選択を非常に大きくする。
【０００４】
処理組成物をプラスチック物品の表面に適用することによる処理プラスチック物品の製造が一般的に知られている。添加剤が主にプラスチック物品の表面に組み込まれるので、そのような表面処理法は、使用される性能強化添加剤または変性剤の量を最小化し、同時に充分なレベルの性能を保持することに関してより好適である。
【０００５】
通常、プラスチック物品の表面に適用される処理組成物は非水性である。有機溶媒の使用に関する環境問題を考慮して、最近、水性処理組成物を使用する処理方法の開発への注目が高まっている。水性処理組成物によるプラスチック物品の処理方法は、通常、例えば物品の不均一かつ／または不充分な処理、およびムラのある処理度合いおよび同じプラスチック物品の異なるバッチ間に生じる複数の物理特性を含む欠点がある。
【０００６】
米国特許第４，５３５，１０４号は、表面に特定の種類の紫外線分解阻害化合物を含浸する熱可塑性芳香族コポリエステルカーボネート物品を開示している。この特許は、熱可塑性コポリエステルカーボネート物品の、ブトキシエタノールおよび紫外線安定剤の温度１２５℃に加熱された非水溶液へのディップ、続くこの物品の１５０℃における乾燥を開示している。
【０００７】
米国特許第４，３２３，５９７号は、紫外線吸収剤および不活性液体キャリアを含む組成物を表面に適用することによる紫外線安定化ポリマー物品（例えばポリカーボネートの紫外線安定化ポリマー物品）の製造方法を開示している。この特許は、ヒドロキシエーテル、アルコール、アルコール−水混合物、液体炭化水素およびクロロフルオロカーボンなどを含む不活性液体キャリアの例を開示している。
【発明の開示】
【発明が解決しようとする課題】
【０００８】
水性処理組成物を使用し、均一かつ充分に処理された物品の形成をもたらすプラスチック物品の新規の処理方法を開発することが望ましい。加えて、経時的な均一の処理度合いを提供する新規の方法も更に望ましい。
【課題を解決するための手段】
【０００９】
発明の要旨
本発明によると、
（ａ）  熱可塑性ポリマーおよび熱硬化性ポリマーから選択される少なくとも一種類のポリマーを含有するプラスチック物品を提供する工程、
（ｂ）  前記プラスチック物品の表面の少なくとも一部を
（ｉ）  少なくとも一種類の薬剤、
（ｉｉ）  水、
（ｉｉｉ）  少なくとも一種類の以下の一般式Ｉ
【化１】
2009535480.tif 000003
（式中、Ｒ１は直鎖または分枝Ｃ１〜Ｃ１８アルキル、ベンジル、ベンゾイルおよびフェニルからなる群から選択される基であり、Ｒ２はＲ１またはＨであり、ｎは２、３または４であり、かつｍは１〜３５である。）
のキャリア、および
（ｉｖ）  少なくとも一種類の直鎖および分枝Ｃ２〜Ｃ２０脂肪族ジオール、環に炭素原子を５〜８個有する脂環式ジオールおよび芳香族ジオールから選択されるジオール、
を含有する処理組成物と接触させる工程、
（ｃ）  少なくとも処理プラスチック物品を形成するのに充分な一定の時間前記プラスチック物品の部分を前記処理組成物と接触させ続ける工程、並びに
（ｄ）  前記処理プラスチック物品を前記処理組成物との接触から外す工程
を包含するプラスチック物品の処理方法が提供される。
【００１０】
発明の詳細な説明
本発明の方法において使用される処理組成物（または処理槽）は、少なくとも一種類の式Ｉのキャリアを含む。式ＩのＲ１およびＲ２の直鎖または分枝アルキルは、それぞれ独立して、これらに限定されるわけではないが、メチル、エチル、プロピル、ブチル、ペンチル、ヘキシル、ヘプチル、オクチル、ノニル、デシル、ウンデシル、ドデシル、トリデシル、テトラデシル、ペンタデシル、ヘキサデシル、ヘプタデシルおよびオクタデシル、およびこれらの構造異性体（例えば、イソ−プロピル、ｉ−ブチル、ｔ−ブチル、等）を含む群から選択され得る。
【００１１】
更に式Ｉに関連して、Ｒ１およびＲ２は、それぞれ更に独立してベンジル、ベンゾイルおよびフェニル基から選択されてもよく、これらはそれぞれ独立し、任意にハロ基（例えば、クロロ、ブロモおよびフルオロ）、直鎖または分枝Ｃ１〜Ｃ９アルキル基（例えば、メチル、エチル、プロピル、ブチル、ペンチル、ヘキシル、ヘプチル、オクチルおよびノニル）、および芳香族基（例えば、フェニル）から選択される１〜５個の基で置換されていてもよい。
【００１２】
本発明の一態様において、式Ｉに関して、ｎは２であり、Ｒ１はｎ−ブチル、ｉ−ブチルおよびｔ−ブチルから選択され、Ｒ２は水素である。本発明の特に好ましい態様において、ｎは２であり、ｍは１であり、Ｒ１はｎ−ブチルであり、Ｒ２はＨである。
【００１３】
キャリアは、通常、処理組成物中に３０重量パーセント以下、好ましくは１０〜２５重量パーセント、より好ましくは１７〜２０重量パーセントのポジティブ量（ｐｏｓｉｔｉｖｅ  ａｍｏｕｎｔ）で存在する。キャリアは、処理組成物中にこれらの上および下の値のいずれの組み合わせの量で存在してもよい（それらの値を含む。）。重量パーセントは、いずれの場合も、処理組成物の総重量に基づく。
【００１４】
処理組成物は、更に、ジオールであって、直鎖であっても分枝であってもよいＣ２〜Ｃ２０脂肪族ジオール、例えばポリ（Ｃ２〜Ｃ４アルキレングリコール）、環に炭素原子を５〜８個有する脂環式ジオール、並びに芳香族ジオール、例えばビスフェノール、であってもよいジオールも含む。直鎖または分枝Ｃ２〜Ｃ２０脂肪族ジオールの例としては、エチレングリコール、プロピレングリコール、１，３−プロパンジオール、１，２−および２，３−ブタンジオール、ペンタンジオール、ヘキサンジオール、ヘプタンジオール、オクタンジオール、ノナンジオール、デカンジオール、ウンデカンジオール、ドデカンジオール、トリデカンジオール、テトラデカンジオール、ペンタデカンジオール、ヘキサデカンジオール、ヘプタデカンジオール、オクタデカンジオール、ノナデカンジオールおよびイコサンジオールが挙げられる。
【００１５】
ポリ（Ｃ２〜Ｃ４）アルキレングリコールの例としては、ジ−、トリ−、テトラ−、ペンタ−および高級（ｈｉｇｈｅｒ）エチレングリコール、ジ−、トリ−、テトラ−、ペンタ−および高級プロピレングリコール、並びにジ−、トリ−、テトラ−、ペンタ−および高級ブチレングリコールが挙げられる。炭素原子を５〜８個有する脂環式ジオールとしては、シクロペンタンジオール、シクロヘキサンジオール、シクロヘキサンジメタノール、シクロヘプタンジオールおよびシクロオクタンジオールが挙げられる。芳香族ジオールの例としては、ベンゼンジオール、例えば１，２−ジヒドロキシベンゼンおよび１，３−ジヒドロキシベンゼン；Ｃ１〜Ｃ４アルキル置換ベンゼンジオール、例えば４−ｔｅｒｔ−ブチル−ベンゼン−１，２−ジオール、４−メチル−ベンゼン−１，２−ジオール、３−ｔｅｒｔ−ブチル−５−メチル−ベンゼン−１，２−ジオールおよび３，４，５，６−テトラメチル−ベンゼン−１，２−ジオール；ハロ置換ベンゼンジオール、例えば３，５−ジクロロベンゼン−１，２−ジオール、３，４，５，６−テトラブロモ−ベンゼン−１，２−ジオールおよび３，４，５−トリクロロ−ベンゼン−１，２−ジオール；並びにＣ１〜Ｃ４−アルキルおよびハロ置換ベンゼンジオール、例えば３−ブロモ−５−ｔｅｒｔ−ブチル−ベンゼン−１，２−ジオール、３，６−ジクロロ−４−メチル−ベンゼン−１，２−ジオール、３，−ブロモ−４，５−ジメチル−ベンゼン−１，２−ジオールおよび３−クロロ−４，６−ジ−ｔｅｒｔ−ブチル−ベンゼン−１，２−ジオールが挙げられる。
【００１６】
ジオールとして使用され、式ＩＩ
【化２】
2009535480.tif 000004
（式中、Ｒ３およびＲ４は、それぞれ互いに独立し、それぞれｐおよびｑに関して独立して、Ｃ１〜Ｃ４アルキル（例えば、メチル、エチル、ｎ−プロピル、イソ−プロピル、ｎ−ブチル、ｓｅｃ−ブチルおよびｔｅｒｔ−ブチル）、塩素および臭素から選択され；ｐおよびｑは、それぞれ独立して０〜４の整数であり；−Ｘ−は、−Ｏ−、−Ｓ−、−Ｓ（Ｏ２）−、−Ｃ（Ｏ）−、−ＣＨ２−、−ＣＨ＝ＣＨ−、−Ｃ（ＣＨ３）２−、および−Ｃ（ＣＨ３）（Ｃ６Ｈ５）−から選択される二価の結合基であり；
【化３】
2009535480.tif 000005
は、ベンゼン環またはシクロヘキサン環である。）
に一致するビスフェノールおよび水素化ビスフェノール。ジオール（ｉｖ）として使用され得るビスフェノールの例は、４，４’−イソプロピリデンビスフェノール（すなわち、ビスフェノールＡ）である。水素化ビスフェノールの例は、４，４’−イソプロピリデンビスシクロヘキサノールである。
【００１７】
好ましい態様において、ジオールは、ジエチレングリコール、トリエチレングリコール、テトラエチレングリコール、およびペンタエチレングリコールおよびそれらの混合物からなる群から選択される少なくとも一種類のメンバーである。特に好ましいジオールは、ジエチレングリコールおよびプロピレングリコールである。
【００１８】
ジオールは、通常、処理組成物中に、２０重量パーセント以下、好ましくは５〜１５重量パーセント、より好ましくは７〜１２重量パーセントのポジティブ量で存在する。重量パーセントは、いずれの場合も処理組成物の総重量に基づく。
【００１９】
水は、通常、処理組成物中に９０重量パーセント以下、好ましくは５０〜８５重量パーセントのポジティブ量で存在する。重量パーセントは処理組成物の総重量に基づく。使用される水は、好ましくは脱イオン化されかつ／または蒸留された水である。
【００２０】
処理組成物は、少なくとも一種類の薬剤を性能強化添加剤として含む。本発明で使用され得る薬剤としては、鎮痛薬、制酸薬、抗不安薬、不整脈治療剤、抗菌剤、抗生物質、抗凝血薬および血栓溶解剤、抗痙攣薬、抗鬱薬、下痢止め剤、制吐剤、抗真菌薬、抗ヒスタミン薬、抗高血圧薬、抗炎症薬、抗新生物薬、抗精神病薬、解熱剤、抗ウィルス薬、バルビツール剤、ベータ受容体遮断薬、気管支拡張薬、風邪薬、コルチコステロイド、鎮咳薬、細胞毒、鬱血除去剤、利尿剤、去痰薬、ホルモン、血糖降下薬、（経口）免疫抑制薬、緩下剤、筋肉弛緩剤、鎮静剤、性ホルモン（女）、性ホルモン（男）、睡眠薬、精神安定剤、ビタミンおよび抗血液凝固剤のいずれか一種類または組み合わせが挙げられる。
【００２１】
処理組成物は、更に別の性能添加剤、例えば紫外線安定剤、蛍光増白剤、離型剤、帯電防止剤、熱安定剤、赤外線吸収剤、薬剤および抗菌剤を含み得る。好適なそのような添加剤は、既知であり、市販されている。
【００２２】
処理組成物中に存在する性能添加剤の量は、非常に様々である。通常、性能添加剤は、処理組成物中に「処理プラスチック物品」の形成をもたらすのに充分な量で存在する。本明細書において用語「処理プラスチック物品」は、本発明の方法によって製造され、所望の薬剤関連効果、例えば拡散薬剤放出能力、を有する物品に言及している。
【００２３】
処理組成物中に実際に存在する性能添加剤の量は、水、キャリアおよびジオールの混合物内での薬剤の溶解度に依存する。処理組成物内の薬剤の溶解度は、更に、組成物の温度によっても影響を受ける。薬剤が組成物に完全に可溶性でない場合には、処理組成物が飽和レベルの薬剤を含んでいると考えられる。組成物に飽和レベルを越える量の薬剤を添加する（例えば処理組成物が継続的に通過するバッグフィルター（ｂａｇ  ｆｉｌｔｅｒ）に薬剤を入れることによって）ことによって、処理組成物中の薬剤のレベルが処理操作中に飽和レベルで保持され得る。組成物中の薬剤のレベル（例えば飽和レベル）は、定期的にまたは継続的に、例えば熱重量分析または分光光度分析によって、決定され得る。
【００２４】
薬剤は、典型的には、処理組成物中に、全部で１５重量パーセント以下、より典型的には、１０重量パーセント以下、好ましくは５重量パーセント以下、より好ましくは、０．０５重量パーセント以下のポジティブ量で存在する。薬剤は、典型的には、処理組成物中に全部で少なくとも０．００１重量パーセント、好ましくは少なくとも０．００５重量パーセント、より好ましくは少なくとも０．０１重量パーセントの量で存在する。薬剤は、処理組成物中に全部でこれらの上の値と下の値のいずれの組み合わせの範囲で存在してもよい（それらの列挙される値を含む。）。例えば、薬剤は処理組成物中に、典型的には全部で０．００１〜１５重量パーセント、より典型的には０．００５〜５重量パーセントの量で、更に典型的には０．０１〜１重量パーセントの量で存在し得る。重量パーセントは、いずれの場合も処理組成物の総重量に基づく。
【００２５】
本発明の一態様において、処理組成物は、任意に更にキャリアとジオールのいずれとも異なる界面活性剤（または乳化剤）を含んでいてもよい。本発明における好適な界面活性剤は、水に注ぎ込まれると易分散性であり、次にそれらを撹拌するとエマルジョンを形成する。
【００２６】
代わりに、そのように処理された薬剤を溶液に導入する前に、溶解度を増加させる手段として、薬剤を界面活性剤と予備混合または界面活性剤でコーティングしていてもよい。しかしながら、薬剤の効力がこの処理によって実質的に影響されないように注意しなければならない。
【００２７】
本発明において使用されるアニオン性界面活性剤の例としては、例えば、カルボン酸、スルファミン酸またはリン酸のアミン塩またはアルカリ塩、例えばラウリル硫酸ナトリウム、ラウリル硫酸アンモニウム、リグノスルホン酸塩、エチレンジアミン四酢酸（ＥＤＴＡ）ナトリウム塩およびアミンの酸塩、例えばラウリルアミン塩酸塩またはポリ（オキシ−１，２−エタンジイル），アルファ−スルホ−オメガ−ヒドロキシエーテルとフェニル１−（メチルフェニル）エチル誘導体アンモニウム塩が挙げられる。
【００２８】
存在してもよい両性界面活性剤としては、例えば、ラウリルスルホベタイン；ジヒドロキシエチルアルキルベタイン；ココナツ酸ベースのアミドベタイン；Ｎ−ラウリルアミノプロピオン酸二ナトリウム；またはジカルボン酸ココナツ誘導体のナトリウム塩（ｓｏｄｉｕｍ  ｓａｌｔｓ  ｏｆ  ｄｉｃａｒｂｏｘｙｌｉｃ  ａｃｉｄ  ｃｏｃｏｎｕｔ  ｄｅｒｉｖａｔｉｖｅｓ）が挙げられる。
【００２９】
ポリ（Ｃ２〜Ｃ４アルコキシル化）Ｃ１４〜Ｃ１８不飽和脂肪酸の例としては、エトキシル化プロポキシル化および／またはブトキシル化テトラデセニルカルボン酸が挙げられる。
【００３０】
任意の界面活性剤（乳化剤）を５重量パーセント以下の量で使用してもよい。好ましくは、任意の界面活性剤は、処理組成物中に０．００１〜５重量パーセントの量、より好ましくは３〜４重量パーセントの量で存在する。重量パーセントは、いずれの場合も、処理組成物の重量に基づく。
【００３１】
本発明の方法は、プラスチック物品の処理に関する。プラスチック物品は、熱可塑性ポリマーおよび／または熱硬化性ポリマーから選択される少なくとも一種類のポリマーを含有し得る。本発明の一態様において、プラスチック物品は、（コ）ポリエステル、（コ）ポリカーボネート、ポリエステルポリカーボネートコポリマー、アクリロニトリル−ブタジエン−スチレン（ＡＢＳ）コポリマー、ポリアミド、ポリウレタン、ポリアルキル（メタ）アクリレート（例えば、ポリメチルメタクリレート）、ポリビニルアルコール、ポリブタジエンゴム、ゴムニトリル（ｒｕｂｂｅｒ  ｎｉｔｒｉｌｅｓ）（アクリロニトリル／ブタジエンコポリマー）、ＥＰＤＭ、シリコーンゴムを含むポリシロキサン、およびスチレンコポリマー（例えば、スチレンアクリロニトリルコポリマー）の少なくとも一種類から選択されるポリマーを含有する。（コ）ポリエステル、（コ）ポリカーボネート、ポリエステルポリカーボネートコポリマーは、脂肪族ポリマーであっても芳香族ポリマー（例えばビスフェノールＡの残基を含む。）であってもよい。これらの列挙されたポリマーは、熱可塑性ポリマーであっても、熱硬化性ポリマーであっても、場合によってはそれらの組み合わせであってもよい。
【００３２】
プラスチック物品は、例えばダイ；離型剤；充填剤；繊維またはフレークの形態の強化剤；耐燃剤；顔料；並びに不透明剤、および光拡散剤を含む既知の添加剤を含んでいてもよい。
【００３３】
プラスチック物品は、圧縮成形、射出成形、回転成形、押出成形、射出成形、押出吹込成形、および注型を含む当業者に既知の方法によって製造された成形プラスチック物品であり得る。成形プラスチック物品は、造形物品、フィルム（例えば、３０ミル未満の厚さを有する）およびシート（例えば３０ミル以上の厚さを有する）から選択され得る。
【００３４】
本発明の方法において、プラスチック物品は、（Ｉ）プラスチック物品の表面の少なくとも一部を処理組成物にディップするかまたは浸漬し（ｉｍｍｅｒｓｉｎｇ）；かつ／または（ＩＩ）処理組成物をプラスチック物品の表面の少なくとも一部に適用することによって、処理組成物と接触させられる。
【００３５】
処理組成物をプラスチック物品と接触させる手段としてディップまたは浸漬を用いる場合、処理されるプラスチック物品を、所定の時間、薬剤のプラスチック物品の表面への少なくともある程度の含浸（拡散または吸収）を促進させるのに少なくとも充分な温度において、処理組成物に少なくとも部分的に浸漬させ、それによって処理をする。用いられる時間および温度は、通常、プラスチック物品の組成および薬剤の性質に依存する。熱硬化性プラスチック物品は、通常、熱可塑性物品よりも熱に強い（例えば、より高い熱撓み温度を有する。）。従って、熱硬化性プラスチック物品は、通常、高温に耐える薬剤を提供する熱可塑性物品よりも高い温度の処理槽における浸漬に耐え得る。
【００３６】
浸漬時間は、典型的には８時間以下、より典型的には４時間以下、より特に典型的には１時間未満である。浸漬時間は、更に、典型的には少なくとも１秒、より典型的には少なくとも１５秒、より特に典型的には少なくとも１分である。浸漬時間は、任意のこれらの上の値と下の値の間の範囲内にある（列挙された値を含む。）。本発明の一態様において、浸漬時間は、典型的には５秒〜８時間、より典型的には１５秒〜４時間、更に典型的には１分〜１時間（例えば、１〜５分）である。
【００３７】
ディップの他に、すなわちディップに加えて、これらに限定されるわけではないが、吹付塗（ｓｐｒａｙ  ａｐｐｌｉｃａｔｉｏｎ）、流し塗（ｃｕｒｔａｉｎ  ａｐｐｌｉｃａｔｉｏｎ）および／または回転塗（ｓｐｉｎ  ａｐｐｌｉｃａｔｉｏｎ）を含む方法によって処理組成物をプラスチック物品の表面の少なくとも一部に適用してもよい。吹付塗法は、通常、複数のスプレーノズルを含むスプレーチャンバー（ｓｐｒａｙ  ｃｈａｍｂｅｒ）にプラスチック物品を入れることを含む。処理組成物はスプレーノズルを通り、プラスチック物品の表面の少なくとも一部に接触する。過剰の処理組成物は、通常、スプレーチャンバーの底から回収され、濾過され、再度スプレーノズルに戻される。処理プラスチック物品を、チャンバーから外し、脱イオン化されたかまたは蒸留された水を更にスプレーすることによって過剰の処理組成物をそこから取り除き、次に乾燥する。
【００３８】
流し塗法は、これらに限定されるわけではないが、実質的に平らなプラスチック物品、例えばフィルムまたはシートの形態のプラスチック物品、の処理に特によく適している。プラスチック物品は、通常、処理組成物の少なくとも一つの継続的に落下するカーテン（またはその下）を通る。処理組成物の落下するカーテンを通過した後、プラスチック物品を、通常、脱イオン水ですすぎ、乾燥させる。
【００３９】
回転塗法は、これらに限定されるわけではないが、実質的に平らなプラスチック物品、例えば平らなディスクの形態のプラスチック物品、の処理に適している。一定量の処理組成物を、通常、プラスチック物品、例えばプラスチックディスク、の中央に適用し、プラスチック物品を回転させて処理組成物をプラスチック物品の表面に広げる。処理組成物を一定時間（例えば、６０秒）プラスチック物品の表面と接触させたままにし、次に脱イオン化または蒸留された水ですすぎ、乾燥する。
【００４０】
プラスチック物品と接触する時（例えば、ディップまたは適用、例えば吹付塗、法中）の処理組成物の温度は、通常、少なくとも室温（例えば、２５℃）かつ処理組成物の沸点および／または分解温度未満である。通常、処理組成物を温度２５℃〜９９℃、例えば６０℃〜９７℃または７０℃〜９５℃に保持する。本明細書中に既に記述したように、プラスチック物品と接触する時間および温度は、少なくともある程度は処理されるプラスチック物品のタイプに依存する。例えば、熱可塑性芳香族ポリカーボネートのプラスチック物品の場合、処理は９０〜９９℃の温度において典型的には１時間未満、より典型的には１〜１５分の範囲の接触時間で効率的に行われる。場合によっては、薬剤はより軟質のプラスチック物品、例えばより軟質の熱可塑性物品、に、より迅速かつ効率的に吸収される。この場合、より低い処理組成物温度で通常充分である。例えば、熱可塑性ポリウレタン、または熱可塑性スチレン−アクリロニトリルコポリマー（ＳＡＮ’ｓ）から作られるプラスチック物品は、熱可塑性芳香族ポリカーボネートの処理に使用される処理組成物と同じ処理組成物を使用して、それぞれ温度７０℃および８０℃において、容易に処理される。
【００４１】
処理組成物は、薬剤、水、キャリア、ジオールおよび任意の界面活性剤を任意の順序で混ぜ合わせることによって製造され得る。例えば、キャリアとジオールとを薬剤と混ぜ合わせ、次に、この混合物を水に添加するかまたは水をこの混合物に添加する。一態様において、処理組成物は、（ｉ）水とキャリアとジオールとの混合物を製造し；（ｉｉ）薬剤をフィルターに導入し；（ｉｉｉ）混合物を薬剤に通し、フィルターに通すことによって形成される。処理組成物、またはその少なくとも一部を、次に、通常、継続的にフィルターを通過させる。任意に、水とキャリアとジオールとの混合物を、例えば、温度２５℃〜９９℃、または６０℃〜９７℃、または７０℃〜９５℃に加熱し、次にこの加熱混合物をフィルターにおいて薬剤と接触させてもよい。
【００４２】
性能添加剤が中に添加されるフィルターは、当業者に既知のいずれの好適なフィルターであってもよい。好ましいタイプのフィルターは、バッグフィルターである。この方法における処理組成物の製造および保持は、組成物における薬剤のレベルが実質的に飽和レベルに保持されることを可能にする（本明細書において既に議論した。）。加えて、処理組成物を継続的にバッグフィルターに通すことは、処理組成物への浸漬によって製造される処理プラスチック物品を汚染する混入粒子を取り除く役割を果たす。
【００４３】
処理組成物との接触から外すと、処理プラスチック物品を、通常、すすいで過剰の薬剤を取り除く。すすぎは、通常、水と任意に式Ｉのキャリア（ｉｉｉ）および／またはジオール（ｉｖ）とを使用する。洗浄組成物（ｒｉｎｓｅ  ｃｏｍｐｏｓｉｔｉｏｎ）の水は脱イオン水であっても蒸留水であってもよい。すすぎの後、通常、処理プラスチック組成物を乾燥する。
【実施例】
【００４４】
処理組成物を以下のように製造する。
脱イオン水１８９７．６グラム、エチレングリコールモノブチルエーテル（ｅｔｈｙｌｅｎｅｇｌｙｃｏｌ  ｍｏｎｏｌｂｕｔｙｌｅｔｈｅｒ）４９２．９グラム（キャリアとして）、およびジエチレングリコール３０８．１グラム（ジオールとして）を混合タンクにおいて混合して液体混合物を形成する。この液体混合物を９５℃に加熱し、次に薬剤５．０グラムが入っている２０ミクロンバッグフィルターに継続的に通して送り出す。この薬剤は、鎮痛薬、制酸薬、抗不安薬、不整脈治療剤（ａｎｔａｒｒｈｔｈｍｉｃｓ）、抗凝血薬、血栓溶解剤、抗痙攣薬、抗鬱薬、下痢止め剤、制吐剤、抗真菌薬、抗ヒスタミン薬、抗高血圧薬、抗炎症薬、抗新生物薬、抗精神病薬、解熱剤、抗ウィルス薬、バルビツール剤、ベータ受容体遮断薬、気管支拡張薬、風邪薬、コルチコステロイド、鎮咳薬、細胞毒、鬱血除去剤、利尿剤、去痰薬、ホルモン、血糖降下薬、（経口）免疫抑制薬、緩下剤、筋肉弛緩剤、鎮静剤、性ホルモン（女）、性ホルモン（男）、睡眠薬、精神安定剤、ビタミンおよび抗血液凝固剤からなる群から選択されるメンバーである。
【００４５】
薬剤を含む加熱混合物を、水とキャリアとジオールとの混合物を薬剤で飽和させるのに充分な時間、混合タンクからバッグフィルターを通して再度混合タンクへ循環させて処理槽を形成する。システムを通して処理槽を温度９５℃かつ７２リットル／分の速度において継続的に循環させる。通常、少量の薬剤がバッグフィルター内に存在する。
【００４６】
熱可塑性ポリカーボネートで作られた物品を３分間処理組成物に浸漬する。熱可塑性ポリカーボネートは、ＭＦＲ値６〜１２ｇ／１０分（ＡＳＴＭ  Ｄ  １２３８による）のビスフェノールＡベースのホモポリカーボネートである。処理組成物からの取り出すと、処理物品を最初に薬剤を含まない水とブチルセロソルブ（ｂｕｔｙｌｃｅｌｌｏｓｏｌｖｅ）とジエチレングリコールとの溶液ですすぎ、次に脱イオン水ですすぎ、乾燥する。
【００４７】
熱可塑性ポリウレタンで作られる物品を、処理組成物温度を７０℃に保持すること以外同様の方法で処理し、このポリウレタン物品を脱イオン水のみですすぐ。この熱可塑性ポリウレタンは、ジイソシアネート（ＭＤＩ）とポリテトラメチレンオキシドとブタンジオールとの組み合わせベースのＢａｙｅｒ  Ｔｅｘｉｎ  ９４０ポリマーである。分子量は１５０，０００である。
【００４８】
本発明を、本発明の特定の態様の具体的な詳細に関して記述した。そのような詳細は、特許請求の範囲において含まれる範囲を除いて本発明の範囲の限定と見なされることを意図していない。
【国際調査報告】
2009535480.tif 000008
2009535480.tif 000009
2009535480.tif 000010